트리 에세 틸 셀 룰로 오즈 필름 의 한쪽 면 에 대전 방지 조성물 을 코팅 한 후 , 이 필름 을 이용 하 여 편광자 와 적층 하 여 편광 필름 을 제조 하 였 다 . 이 후 상기 대전 방지 층 표면 에 편광 필름 용 아크릴 계 점착제 를 약 25 ㎛ 의 두께 로 도공 하 고 도공 면 위 에 이 형 필름 을 라미 네 이 션 하 였 다 . 이 를 ( 트리 에세 틸 셀 룰로 오즈 필름 / 편광자 / 트리 에세 틸 셀 룰로 오즈 필름 / 대전 방지 층 / 점착 층 / 이 형 필름 ) 항온 항습 ( 23 ± 2 ℃, 55 ± 5 %) 조건 에서 약 7 일 간 숙성 시킨 후 이 를 이 형 필름 을 제거 후 에 LCD 용 bare glass 에 일정 압력 으로 부착 하 였으며 , 이 시편 을 ( ⅰ ) 40 ℃ 에서 약 72 시간 숙성 , ( ⅲ ) 상온 1 시간 방치 한다 . 그리고 , 다시 이 필름 을 LCD 용 bare glass 에서 떼 어 낼 때 점착제 가 유리 기판 에 남 아 있 는지 에 대해 아래 와 같 은 기준 으로 평가 하 였 다 .